"伸びきり鎖結晶と、折りたたみ鎖結晶と、を含む二軸配向性のポリオレフィン多孔膜を含み、前記伸びきり鎖結晶と前記折りたたみ鎖結晶とが、シシカバブ構造を形成しており、隣接する前記伸びきり鎖結晶間の平均距離が、1.5μm以上、11μm未満であり、隣接する前記折りたたみ鎖結晶間の平均距離が、0.3μm以上、0.9μm未満である、非水電解質二次電池用セパレータ。さらに、前記ポリオレフィン多孔膜に積層された耐熱性多孔膜を有し、前記耐熱性多孔膜は、前記ポリオレフィン多孔膜の融点よりも高い融点もしくは耐熱性を有する樹脂を含む、請求項1記載の非水電解質二次電池用セパレータ。前記ポリオレフィン多孔膜が、異常時に細孔を閉塞するシャットダウン機能を有し、シャットダウン時の収縮率が10以下である、請求項2記載の非水電解質二次電池用セパレータ。前記耐熱性多孔膜が、前記樹脂100質量部に対して、50~400質量部の無機フィラーを含む、請求項1~3のいずれか1項に記載の非水電解質二次電池用セパレータ。ガーレー値が180秒/100ml以上、260秒/100ml未満であり、空隙率が50以上、62未満である、請求項1~4のいずれか1項に記載の非水電解質二次電池用セパレータ。前記ポリオレフィン多孔膜が、平均分子量250万以上の第1ポリエチレンと、平均分子量200万未満の第2ポリエチレンとの混合物を含む、請求項1~5のいずれか1項に記載の非水電解質二次電池用セパレータ。正極と、負極と、前記正極と前記負極との間に介在する請求項1~6のいずれか1項に記載のセパレータとを含む電極群、並びに非水電解質を備える、非水電解質二次電池。44000mAh/kg以上の容量密度を有する、請求項7記載の非水電解質二次電池。しかし、特許文献1のように、フッ素樹脂を原料として用い、かつ高温で延伸処理すると、セパレータの材料コストおよび製造コストが高くなる。さらに、フッ素樹脂は耐熱性が高いため、有効なシャットダウン効果を得ることが難しい。また、特許文献2のように、配向性の異なるフィルムを積層するだけでは、フィルムの細孔構造を制御することは困難である。一方、電池を急速充電する場合には、電極間におけるリチウムイオンの移動能力を向上させる必要がある。そのためには、リチウムイオンの移動に適した細孔構造を達成する必要がある。同様に、特許文献3のように、平均分子量の異なるポリエチレンを含むポリオレフィン樹脂を用い、セパレータの突刺強度やシャットダウン温度を制御しても、リチウムイオンの移動に適した細孔構造を達成することは困難である。本発明は、上記課題に鑑みてなされたものであり、急速充電を行う充放電サイクルにおいて、良好な容量維持率を有する非水電解質二次電池を提供することを目的の一つとする。本発明の一局面は、伸びきり鎖結晶extendedchaincrystalと、折りたたみ鎖結晶foldedchaincrystalと、を含む二軸配向性のポリオレフィン多孔膜を含み、前記伸びきり鎖結晶と前記折りたたみ鎖結晶とが、シシカバブShishkebab構造を形成しており、隣接する前記伸びきり鎖結晶間の平均距離が、1.5μm以上、11μm未満であり、隣接する前記折りたたみ鎖結晶間の平均距離が、0.3μm以上、0.9μm未満である、非水電解質二次電池用セパレータに関する。隣接する前記伸びきり鎖結晶間は、前記折りたたみ鎖結晶によって連結されていてもよい。本発明の他の一局面は、前記ポリオレフィン多孔膜と、前記ポリオレフィン多孔膜に積層された耐熱性多孔膜とを有し、前記耐熱性多孔膜は、ポリオレフィンの融点よりも高い融点を有する耐熱性樹脂を含む、非水電解質二次電池用セパレータに関する。本発明の更に他の局面は、正極と、負極と、前記正極と前記負極との間に介在する上記のセパレータとを、渦捲状に捲回した電極群、並びに非水電解質を備える、非水電解質二次電池に関する。本発明によれば、セパレータの細孔構造がリチウムイオンの移動に適しているため、急速充電を行う充放電サイクルにおいて、良好な容量維持率を有する非水電解質二次電池を提供することができる。本発明の新規な特徴を添付の請求の範囲に記述するが、本発明は、構成および内容の両方に関し、本発明の他の目的および特徴と併せ、図面を照合した以下の詳細な説明によりさらによく理解されるであろう。本発明の非水電解質二次電池用セパレータは、二軸配向性のポリオレフィン多孔膜を含む。ポリオレフィン多孔膜には、電池の異常時に、安全性を確保するのに効果的な上限温度で、細孔を閉塞してシャットダウンする機能を持たせることができる。また、二軸配向性のポリオレフィン多孔膜は、配向の度合いが高いため、機械的強度の高いセパレータが得られやすい。本発明に係るポリオレフィン多孔膜は、いわゆる伸びきり鎖結晶と、折りたたみ鎖結晶とを含む。伸びきり鎖結晶は、折り畳まれることなく、引き伸ばされた分子により形成されている。このような結晶は、ポリオレフィンが高度に延伸されて繊維化したときに形成される。折りたたみ鎖結晶は、ラメラ状の板状晶であり、分子は板状晶の上下面で折りたたまれ、再び板状晶内に取り込まれる。同一の分子が、このような折りたたみを複数回繰り返しているため、板状晶の厚さは、分子鎖長分子の長さより薄くなる。伸びきり鎖結晶と、折りたたみ鎖結晶は、いわゆるシシカバブShishkebab構造を形成している。シシカバブShishkebab構造において、伸びきり鎖結晶は、分子の延伸方向に対応する第1の方向に配向した棒状晶である。折りたたみ鎖結晶は、第1の方向と交わるように面方向が配向した板状晶である。第1の方向と第2の方向とが交わる平均的な角度αは、例えば30°~150°、好ましくは70°~110°である。板状晶は、シシカバブのように、棒状晶の軸方向に沿って間欠的に形成される。隣り合う棒状晶は、その径方向に広がる板状晶により、互いに連結されていてもよい。すなわち、隣接する伸びきり鎖結晶間は、折りたたみ鎖結晶によって連結されていてもよい。隣接する伸びきり鎖結晶間の平均距離棒状晶の軸間距離は、1.5μm以上、11μm未満である。ただし、この範囲内であれば、任意のより好ましい範囲を取り得る。好ましい範囲の1つは、3.5μm以上、7.5μm未満である。平均距離の下限は、1.5μmの他に、例えば3.5μm、5μmまたは7.5μmであってもよい。また、平均距離の上限は、11μmの他に、例えば7.5μm、5μmまたは3μmであってもよい。これらの上限および下限は、任意の組み合わせを取り得る。隣接する折りたたみ鎖結晶間の平均距離板状晶の厚さ中心間距離は、0.3μm以上、0.9μm未満である。ただし、この範囲内であれば、任意のより好ましい範囲を取り得る。好ましい範囲の1つは、0.5μm以上、0.9μm未満である。平均距離の下限は、0.3μmの他に、0.5μmまたは0.7μmであってもよい。平均距離の上限は、0.9μmの他に、0.7μmまたは0.5μmであってもよい。これらの上限および下限は、任意の組み合わせを取り得る。上記のように、隣接する伸びきり鎖結晶間の平均距離および隣接する折りたたみ鎖結晶間の平均距離は、それぞれ適切な範囲内に制御される。これにより、ポリオレフィン多孔膜の微細構造における空間分布が均一化される。その結果、セパレータによる非水電解質の保液能力が高められ、電極間を移動するリチウムイオンの移動能力が高められる。そのため、デンドライトの発生や遊離も抑制される。よって、急速充電を行う充放電サイクルを繰り返す場合でも、高い容量維持率を得ることができる。また、上記のように、隣接する伸びきり鎖結晶間の平均距離および隣接する折りたたみ鎖結晶間の平均距離が制御されることにより、各分子鎖結晶が整列され、二軸配向の配向の度合いが非常に高くなる。そのため、セパレータの機械的強度が効果的に高められる。また、ポリオレフィン多孔膜の高温における収縮率やシャットダウン時の収縮率が低くなり、内部短絡を効果的に防ぐことができる。結果として、より安全性の高い非水電解質二次電池を得ることができる。なお、隣接する伸びきり鎖結晶間の距離および隣接する折りたたみ鎖結晶間の距離のばらつきが小さいほど、微細構造における空間分布は均一になると考えられる。よって、セパレータの保液能力の向上、機械的強度の向上、シャットダウン時のセパレータ全体の収縮率の低下などの効果も、より高められると考えられる。隣接する伸びきり鎖結晶間の平均距離および隣接する折りたたみ鎖結晶間の平均距離は、ポリエチレン多孔膜の微細構造を、電子顕微鏡で、1万倍の倍率で観察することにより、測定することができる。例えば、電子顕微鏡写真から、隣接する一対の伸びきり鎖結晶および一対の折りたたみ鎖結晶を選択する。そして、伸びきり鎖結晶間の距離については、伸びきり鎖結晶の配向方向第1の方向に沿って、直線距離で0.5μm毎にそれぞれの結晶の中心位置間の距離を計測する。折りたたみ鎖結晶間の距離については、板状晶の面の配向方向第2の方向に沿って、直線距離で0.1μm毎にそれぞれの結晶の中心位置間の距離を計測する。一視野で、それぞれの結晶について50ポイント計測する。そして、三視野での測定値総計150ポイントから平均値を算出する。なお、伸びきり鎖結晶間の距離は、第1の方向に垂直な線と、一対の伸びきり鎖結晶との交点を取り、得られた交点間の距離とすればよい。また、折りたたみ鎖結晶間の距離は、第2の方向に垂直な線と、一対の折りたたみ鎖結晶との交点を取り、得られた交点間の距離とすればよい。上記のような1万倍の倍率で撮影された電子顕微鏡写真において、伸びきり鎖結晶上の点Pから、長さL1だけ第1の方向に離れた点Qまで、真直ぐな線分PQを描くとき、線分PQの長さL1例えば5μmに対する、点Pから点Rただし、点Rは、点Qにおける線分PQの垂線と、当該伸びきり鎖結晶との交点までの当該伸びきり鎖結晶の実際の長さL2の比:L2/L1は1に近いほど好ましい。L2/L1を三視野で30ポイント一視野当たり10ポイント測定した場合に求められるL2/L1の平均値は、例えば1.1~1.5の範囲であることが好ましい。このようなL2/L1の平均値が得られる場合には、隣接する伸びきり鎖結晶間の距離および隣接する折りたたみ鎖結晶間の距離のばらつきが極めて小さく、微細構造における空間分布の均一性が極めて高いと考えられる。本発明のセパレータは、一実施形態においては、上記のようなポリオレフィン多孔膜と、当該ポリオレフィン多孔膜に積層された耐熱性多孔膜とを有する。ここで、耐熱性多孔膜は、ポリオレフィンの融点よりも高い融点を有する耐熱性樹脂を含む。このようなセパレータを用いることにより、電池温度がポリオレフィン多孔膜のシャットダウン温度よりも高温になった場合でも、セパレータのメルトダウンによる短絡の発生を防止することができる。また、ポリオレフィン多孔膜と耐熱性多孔膜との積層膜を用いることにより、ポリオレフィン多孔膜のシャットダウン時のセパレータの収縮率を、ポリオレフィン多孔膜単独の場合よりも、さらに小さくすることができる。よって、電池の安全性を更に高めることができる。なお、ポリオレフィン多孔膜がシャットダウンする温度は、例えば120~150°Cの範囲内である。よって、耐熱性樹脂は、このような温度よりも高い融点または耐熱性を有することが好ましい。耐熱性は、熱変形温度により評価することができる。L2/L1を1に近づけることにより、ポリオレフィン多孔膜のシャットダウン時において、ポリオレフィン多孔膜と耐熱性多孔膜とを有する2層構造のセパレータの収縮率は、10以下とすることができる。このような収縮率のより好ましい範囲は、5~8である。上記のように、隣接する分子鎖結晶間の平均距離を制御することに加え、隣接する分子鎖結晶間の距離のばらつきを小さく制御し、さらにセパレータを、耐熱性多孔膜を含む積層膜とすることにより、非常に小さな収縮率が達成されるものと考えられる。ここで、ポリオレフィン多孔膜と耐熱性多孔膜とを有する2層構造のセパレータの収縮率の測定方法を説明する。収縮率は、TMA法で測定する。まず、サイズ5mm×14mmのセパレータのサンプルを準備する。これを引っ張り加重試験機TMA装置、RIGAKUThermoPlus2内にセットする。上下に治具挟み代を、それぞれ2mmずつ取り、測定時の資料寸法は5mm×10mmとした。空気中で、19.6mNの荷重でサンプルを引っ張った状態で、室温から250°Cまで、10°C/分の昇温速度でサンプル温度を変化させながら、その長さの変化を測定した。ポリオレフィン多孔膜のシャットダウン温度の手前からサンプルの収縮が始まる。サンプルは、シャットダウン温度を越えたあたりで、最大収縮を示す。その後、サンプルは再び初期長さ10mmに近づいていく。初期長さ10mmに対する、最大収縮の際の長さの減少割合を収縮率として算出する。本発明のセパレータのガーレー値は、例えば180秒/100ml以上、260秒/100ml未満である。また、本発明のセパレータの空隙率は、例えば50以上、62未満である。セパレータが、このようなガーレー値や空隙率を有することで、急速充電に有利なだけでなく、電池特性のばらつきが少なくなる。本発明の非水電解質二次電池用セパレータについて、以下に、より詳細に説明する。本発明のセパレータにおける伸びきり鎖結晶と折りたたみ鎖結晶による二軸配向構造は、高分子量ポリオレフィンの溶液の流動配向や、高分子量ポリオレフィンの融液の流動配向により形成される。例えば、高分子量ポリエチレンを、融点以上の温度で延伸することにより、シシカバブ構造を有する多孔膜を形成することができる。伸びきり鎖結晶は、高い融点を有し、折りたたみ鎖結晶は低い融点を有する。シシカバブ構造を有する多孔膜は、このような2種類の結晶による二軸配向構造が複数層重なったような構造を有する。図1は、本発明の非水電解質二次電池用セパレータの細孔構造の一例を示す模式図である。図1のポリオレフィン多孔膜において、伸びきり鎖結晶101は、MD方向機械引張方向に配向して並び、折りたたみ鎖結晶102は、TD方向機械引張方向の垂直方向に配向して並んでいる。折りたたみ鎖結晶102では、分子が折りたたまれているため、分子鎖結晶が短くなっている。折りたたみ鎖結晶102は、伸びきり鎖結晶101同士を連結する架橋構造を形成している。図1は、セパレータの内部の面方向に沿う一平面を模式的に示すものであり、実際のセパレータでは、このような構造の平面が多重に重なっている。電池内では、リチウムイオンがこれらの分子鎖結晶の間に保持されている非水電解質を通り抜けることにより、イオン伝導が達成される。隣接する伸びきり鎖結晶101間の平均距離は、1.5μm以上、11μm未満であり、隣接する折りたたみ鎖結晶102間の平均距離は、0.3μm以上、0.9μm未満である。このように、一平面において各分子鎖結晶が適当な距離を置いて配列することにより、三次元方向においても分子鎖結晶が整列された構造が得られる。このような微細構造に保持された非水電解質をリチウムイオンがスムーズに移動することにより、急速充電時においてもイオン伝導が滞ることがなく、デンドライトの成長や遊離、さらには短絡等の不具合の発生が大きく抑制される。図2は、本発明の非水電解質二次電池用セパレータの細孔構造の他の一例を示す模式図である。図2のポリオレフィン多孔膜においても、伸びきり鎖結晶111はMD方向に配向し、折りたたみ鎖結晶112はTD方向に配向し、図1と同じような構造になっている。ただし、伸びきり鎖結晶111および折りたたみ鎖結晶112は、図1の場合よりも多くの屈曲部を有している。図2では、例えば特定の折りたたみ鎖結晶と、それに隣接する別の折りたたみ鎖結晶との距離は、近くなったり遠くなったりしている。そのため、分子鎖結晶間の距離のばらつきすなわちL2/L1が比較的大きくなり、リチウムイオンがスムーズに移動できる部分と、移動が困難となる部分とが、ランダムに存在する。つまり、リチウムイオンの伝導が部分的に滞る場合があるため、デンドライトの成長を抑制する効果は、図1のセパレータに比べると小さくなる。このような傾向は、特に急速充電を行う充放電サイクルで顕著となるため、分子鎖結晶間の距離のばらつきは、できるだけ小さいことが望ましい。なお、分子鎖結晶間の距離のばらつきは、L2/L1から直接評価できる他、セパレータの収縮率等により間接的に評価することもできる。図1、図2のような構造は、電子顕微鏡でセパレータの微細構造を観察することによって確認することができる。ポリオレフィン多孔膜をそのまま電子顕微鏡で観察すると、最表面の構造を確認することができる。セパレータの内部構造は、セパレータを部分的に剥離する、セパレータを冷凍凍結してスライスする、といった手段で露出させて観察することができる。これらのうちでは、内部構造が破壊されにくい点で、冷凍凍結してスライスする方法が好ましい。図1のような構造を有するポリオレフィン多孔膜の製造方法の一例を以下に示す。ポリオレフィン多孔膜を構成するポリオレフィンとしては、ポリエチレン、ポリプロピレン、エチレン-プロピレン共重合体などが例示できる。これらの樹脂は、単独で又は二種以上を組み合わせて使用できる。例えば、均一混合と高密度化の観点から、平均分子量250万以上の第1ポリエチレンと、平均分子量200万未満の第2ポリエチレンとを、高速ミキサーなどの攪拌装置を用いて混合して使用することができる。第1ポリエチレンと第2ポリエチレンとの質量比は、例えば3:1~3:2である。平均分子量250万以上の第1ポリエチレンと平均分子量200万未満の第2ポリエチレンとの混合物を用いる場合、当該混合物に、加工助剤や潤滑剤を加え、全体が均一になるまで溶融混合する。その後、押出機により、均一混合物の押し出し成形を行い、ポリエチレンシートを作製する。次に、ポリエチレンシートを、ポリエチレンの融点より高温約135°Cから約150°Cの範囲で延伸して、無孔質フィルムを形成する。次に、延伸により得られた無孔質フィルムに細孔を形成するために、さらに延伸を行い、無孔質フィルムの結晶と結晶との間を開裂させる。このような延伸処理は、複数回に分けて行われる。一般にロール延伸法といわれる方法では、速度差をもうけた一対のニップロールにフィルムを通過させて、ロールの機械軸方向にフィルムを延伸する。このとき、ポリオレフィン樹脂のラメラ結晶の間の非晶質部分に亀裂が発生し、二軸配向性のポリオレフィン多孔膜が得られる。なお、延伸速度、延伸回数、ニップロールの回転速度およびニップロール圧力を調整することにより、伸びきり鎖結晶間および折りたたみ鎖結晶間の距離を制御することができる。なお、原料および製造プロセスの適宜変更することで、ほぼ同じシシカバブ構造を有しながら、異なるガーレー値や異なる空隙率を有するポリオレフィン多孔膜を製造することもできる。例えば、第1ポリエチレン及び第2ポリエチレンを適宜変更したり、第1ポリエチレンと第2ポリエチレンとの混合物の混合条件や成形条件を変更したり、無孔質フィルムの延伸条件を変更したりすることで、このような制御が可能である。また、耐熱性多孔膜の状態を変化させることで、セパレータ全体のガーレー値や空隙率を制御することも可能である。次に、ポリオレフィン多孔膜に耐熱性多孔膜を積層する場合について説明する。図3は、ポリオレフィン多孔膜103と耐熱性多孔膜104とを有する2層構造のセパレータの厚さ方向の断面図である。耐熱性多孔膜104は、ポリオレフィン多孔膜よりも高い融点もしくは耐熱性を有する耐熱性樹脂を含んでいる。すなわち、耐熱性樹脂は、その融点もしくは熱変形温度が、ポリオレフィン多孔膜に含まれるポリオレフィンの融点もしくは熱変形温度よりも高くなるように選択される。熱変形温度は、荷重たわみ温度として測定することができる。荷重たわみ温度は、アメリカ材料試験協会の試験法ASTM-D648に準拠した方法において、荷重1.82MPaで算出される。耐熱性樹脂の熱変形温度は260°C以上であることが好ましい。熱変形温度が260°C以上の耐熱性樹脂を用いることにより、過熱時の蓄熱により電池温度が上昇した場合通常180°C程度でも、十分に高い熱安定性を発揮することができる。熱変形温度の上限は特に制限されないが、セパレータの特性および樹脂の熱分解性を考慮すると、400°C程度である。熱変形温度が高いほど、ポリオレフィン多孔膜に熱収縮やメルトダウンが生じた場合に、セパレータ形状の維持が容易となる。耐熱性樹脂の具体例としては、ポリアリレート、アラミドなどの芳香族ポリアミド全芳香族ポリアミドなど;ポリイミド、ポリアミドイミド、ポリエーテルイミド、ポリエステルイミドなどのポリイミド樹脂;ポリエチレンテレフタレートなどの芳香族ポリエステル;ポリフェニレンサルファイド;ポリエーテルニトリル;ポリエーテルエーテルケトン;ポリベンゾイミダゾールなどが挙げられる。耐熱性樹脂は、一種で又は二種以上を組み合わせて使用できる。これらのうちでは、耐熱性とともに非水電解質を保持する能力にも優れる点で、アラミド、ポリイミド、ポリアミドイミドなどが好ましい。耐熱性多孔膜は、その耐熱性をさらに高めるために、無機フィラーを含んでもよい。無機フィラーとしては、例えば、鉄粉、酸化鉄などの金属又は金属酸化物;シリカ、アルミナ、チタニア、ゼオライトなどのセラミックス類;タルク、マイカなどの鉱物系フィラー;活性炭、炭素繊維などの炭素系フィラー;炭化ケイ素などの炭化物;窒化ケイ素などの窒化物;ガラス繊維、ガラスビーズ、ガラスフレークなどが例示できる。無機フィラーの形態は特に制限されず、粒状又は粉末状、繊維状、フレーク状、塊状などであってもよい。無機フィラーは、一種で又は二種以上を組み合わせて使用できる。無機フィラーの割合は、耐熱性樹脂100質量部に対して、例えば50~400質量部、好ましくは80~300質量部である。無機フィラーが多いほど、耐熱性多孔膜の硬度および摩擦係数が高くなる。よって、滑り性や取扱性が低くなる場合がある。ポリオレフィン多孔膜に耐熱性多孔膜を積層する方法としては、耐熱性多孔膜の材料の溶液または分散液をポリオレフィン多孔膜にコーティングする方法や、別途製造した耐熱性多孔膜をポリオレフィン多孔膜と貼り合わせる方法を用いることができる。コーティングの方法においては、耐熱性多孔膜の材料の溶液または分散液に、アラミドなどの耐熱性樹脂の他、必要に応じて、無機フィラーを含ませてもよく、塩化カルシウムなどの造孔剤を含ませてもよい。ポリオレフィン多孔膜の表面に、耐熱性多孔膜の材料の溶液または分散液を塗布した後、必要に応じて乾燥させればよい。耐熱性樹脂としてポリイミドまたはポリアミドイミドを用いる場合には、例えば、次のようにして2層構造のセパレータを作製することができる。まず、ポリアミド酸溶液を流延した後、延伸することにより、耐熱性多孔膜の前駆体を作製する。得られた耐熱性多孔膜の前駆体の表面に、ポリオレフィン多孔膜を重ね、ポリオレフィン多孔膜がシャットダウンしない程度の温度に加熱し、両者を一体化させる。このような一体化には、例えば熱ロールが用いられる。熱ロールからの熱により、ポリアミド酸のイミド化が進行し、多孔膜の前駆体中のポリアミド酸は、ポリイミドまたはポリアミドイミドに変換される。必要により、ポリオレフィン多孔膜と重ね合わせる前に、ポリアミド酸を含む多孔膜の前駆体を加熱して、ポリアミド酸をポリアミドまたはポリアミドイミドに変換してもよい。このような方法では、延伸条件を変化させることにより、耐熱性多孔膜の空隙率を制御することができる。耐熱性多孔膜の材料を溶解または分散させる溶媒としては、メタノール、エタノール、エチレングリコールなどのアルコールC24アルカノールまたはC24アルカンジオールなど;アセトンなどのケトン;ジエチルエーテル、テトラヒドロフランなどのエーテル;ジメチルホルムアミドなどのアミド;アセトニトリルなどのニトリル;ジメチルスルホキシドなどのスルホキシド;N-メチル-2-ピロリドンNMPなどが例示できる。これらの溶媒は一種で又は二種以上を組み合わせて使用できる。耐熱性多孔膜の厚さは、内部短絡に対する安全性と電池容量とのバランスの観点から、1~16μmが好ましく、2~10μmがさらに好ましい。耐熱性多孔膜の厚さを上記範囲にすることで、高温でポリオレフィン多孔膜が熱収縮した場合などに、短絡を抑止する十分な効果を得やすくなる。なお、耐熱性多孔膜は、空隙率およびイオン伝導性が比較的低い面があるが、厚さを20μm以下とすることで、インピーダンスの過度な上昇を抑制しやすく、充放電特性の低下を抑制することができる。耐熱性多孔膜の空隙率は、リチウムイオンの移動を十分に確保する観点から、例えば、20~70、好ましくは25~65である。セパレータ全体としては、ガーレー値が180秒/100ml以上、260秒/100ml未満であることが好ましく、空隙率が50以上、62未満であることが好ましい。また、ガーレー値のより好ましい範囲は180秒/100ml以上、250秒/100ml未満であり、空隙率のより好ましい範囲は55以上、62未満である。これらのセパレータ物性値は、セパレータ全体の物性値であり、図4に示すような積層構造を有するセパレータの場合は、耐熱性多孔膜を含んだセパレータ全体の物性値である。セパレータ全体の厚さは、例えば5~35μmの範囲から選択でき、好ましくは10~30μmであり、12~20μmであってもよい。セパレータの厚さを上記範囲とすることで、電池内部での微小短絡を有効に防止しやすくなり、かつ正極および負極に十分な厚さを持たせやすくなる。よって、安全で高容量な電池を得やすくなる。図3に示すような2層構造のセパレータの場合、ポリオレフィン多孔膜の厚さTpoと耐熱性多孔膜の厚さThtとの比:Tpo/Thtは、4~9とすることが好ましい。このような範囲に各層の厚さを制御することで、ポリオレフィン多孔膜および耐熱性多孔膜の効果をバランスよく得ることができる。例えば、ポリオレフィン多孔膜による、急速充電時においてもリチウムイオンがスムーズに移動できるという効果を損なわずに、耐熱性多孔膜による安全性を高める効果を十分に得ることができる。セパレータは、慣用の添加剤酸化防止剤などを含有してもよい。例えば、ポリオレフィン多孔膜の表層に酸化防止剤を含有させることにより、ポリオレフィン多孔膜の耐酸化性を高めることができる。このような酸化防止剤としては、フェノール系酸化防止剤、リン酸系酸化防止剤および硫黄系酸化防止剤よりなる群から選ばれた少なくとも1種が挙げられる。フェノール系酸化防止剤と、リン酸系酸化防止剤または硫黄系酸化防止剤とを併用してもよい。硫黄系酸化防止剤は、ポリオレフィンとの相溶性が高い。そのため、ポリオレフィン多孔膜に対して好適である。フェノール系酸化防止剤としては、例えば、2,6-ジ-t-ブチル-p-クレゾール、2,6-ジ-t-ブチル-4-エチルフェノール、トリエチレングリコール-ビス[3-3-t-ブチル-5-メチル-4-ヒドロキシフェニルプロピオネート]、n-オクタデシル-3-3,5-ジ-t-ブチル-4-ヒドロキシフェニルプロピオネート等のヒンダードフェノール化合物が例示できる。硫黄系酸化防止剤としては、ジラウリルチオジプロピオネート、ジステアリルチオジプロピオネート、ジミリスチルチオジプロピオネートなどが例示できる。リン酸系酸化防止剤としては、トリス2,4-ジ-t-ブチルフェニルホスファイトなどが好ましい。次に、本発明のセパレータを用いた非水電解質二次電池について、図面を参照して説明する。図4は、本発明の一実施形態に係る円筒型リチウムイオン二次電池の一部切り欠き斜視図である。図4のリチウムイオン二次電池は、帯状の正極5と、帯状の負極6とがセパレータ7を介して捲回された電極群14を備えている。電極群14は、非水電解質図示せずとともに有底円筒型の金属製の電池ケース1に収容されている。正極5は、金属箔からなる正極集電体とその表面に配した正極活物質層とを備えている。負極6は、金属箔からなる負極集電体とその表面に配した負極活物質層とを備えている。正極5には、正極リード5aが電気的に接続されている。負極6には、負極リード6aが電気的に接続されている。電極群14は、正極リード5aを導出した状態で、下部絶縁板9とともに電池ケース1に収納される。正極リード5aの端部は、封口板2と溶接される。封口板2は、正極外部端子12と、PTC素子および防爆弁図示せずの安全機構とを備えている。下部絶縁板9は、電極群14の底面と、電極群14から下方へ導出された負極リード6aとの間に介在させる。負極リード6aの端部は、電池ケース1の内底面に溶接される。電極群14の上面には、上部絶縁リング図示せずが載置される。上部絶縁リングよりも上方の電池ケース1の上部には、その側面に沿って、環状の段部が形成される。段部により、電極群14は電池ケース1内に固定される。次いで、所定量の非水電解質を電池ケース1内に注入する。正極リード5aは、折り曲げて電池ケース1内に収容する。前記段部の上には、周縁部にガスケット13を備えた封口板2が載置される。そして、電池ケース1の開口端部を内方にかしめることにより、封口された円筒型リチウムイオン二次電池が得られる。電極群14は、正極5と、セパレータ7と、負極6と、別のセパレータ7とを、この順序で重ねて、捲芯図示せずを用いて渦捲状に捲回し、次いで捲芯を抜き取ることにより作製される。電極群14の構成要素正極5、負極6及びセパレータ7は、2枚のセパレータ7の端部が、正極5および負極6の長手方向の端部よりも突出した状態で重ねられる。この突出したセパレータ7の端部を一対の捲芯で挟持した状態で、電極群14の構成要素を捲回する。捲き始めから数周目例えば、捲回の1~3周目は、2枚のセパレータ7のみが捲回された状態であってもよい。本発明のセパレータは、特に、正極活物質または負極活物質の充填量が多い正極または負極とともに、高いテンションで捲回して高容量の電極群を作製する場合に有用である。このような電池内には、リチウムイオンが移動可能な空間が少ないため、急速充電すると、通常、デンドライトの発生確率や分極の度合いが大きくなりやすい。一方、本発明のセパレータを用いる場合には、電極間のリチウムイオンの移動能力が高められるため、デンドライトの発生確率や分極の度合いが大きくなりにくい。高容量の電池は、例えば44000mAh/kg以上、さらには51000mAh/kg以上の容量密度電池の公称容量を電池の質量で割った値を有する。なお、容量密度の上限は、75000mAh/kg程度である。例えば18650型の高容量の円筒型電池は、公称容量が、2000mAh以上、好ましくは2300mAh以上であり、上記セパレータの使用が好適である。なお、図4では、円筒型の電極群について説明したが、捲回された電極群は、捲回軸に垂直な端面が長円形である扁平形状の電極群であってもよい。非水電解質二次電池の充電方法は、特に限定されないが、所定の電池電圧Vxに達するまでは定電流充電を行い、その後、当該電池電圧Vxにおいて、定電圧充電を行う方式が好ましい。定電圧充電中に電流値は次第に減衰する。そこで、所定の電流値に達した時点で、または所定時間を経過した時点で、定電圧充電を終了する。本発明のセパレータを用いた非水電解質二次電池の場合、一般的な非水電解質二次電池に比べて、高い電流値で定電流充電を行うことが可能である。例えば、0.7Cを超える時間率、さらには0.8Cを超える時間率の電流値で、急速充電することが可能である。なお、1Cの時間率の電流値は、1時間で公称容量分の容量を充電または放電する電流値に対応する。次に、非水電解質二次電池のセパレータ以外の各構成要素について、詳細に説明する。正極正極は、例えば、シート状の正極集電体と、正極集電体の表面に配した正極活物質層とから構成される。正極集電体としては、例えば、アルミニウム、アルミニウム合金、ステンレス鋼、チタン、チタン合金などで形成された金属箔などが使用できる。正極集電体の材料は、加工性、実用強度、正極活物質層との密着性、電子伝導性、耐食性などを考慮して適宜選択できる。正極集電体の厚さは、例えば、1~100μm、好ましくは10~50μmである。正極活物質層は、正極活物質の他、任意成分として、導電剤、結着剤、増粘剤などを含有してもよい。正極活物質としては、例えばリチウムイオンをゲストとして受け入れるリチウム含有遷移金属化合物が使用できる。例えばコバルト、マンガン、ニッケル、クロム、鉄およびバナジウムから選ばれる少なくとも1種の金属とリチウムとの複合金属酸化物、より具体的にはLiCoO2、LiMn2O4、LiNiO2、LiCoxNi1xO20<x<1、LiCoyM1yO20.6≦y<1、LiNizM1zO20.6≦z<1、LiCrO2、αLiFeO2、LiVO2などが例示できる。上記組成式において、Mは、Na、Mg、Sc、Y、Mn、Fe、Co、Ni、Cu、Zn、Al、Cr、Pb、SbおよびBの群から選ばれる少なくとも1種の元素である。Mは、特にMgおよびAlより選ばれる少なくとも1種が好ましい。正極活物質は、一種で又は二種以上を組み合わせて使用できる。結着剤は、分散媒に混練により溶解又は分散できるものであれば特に限定されない。結着剤としては、例えば、フッ素樹脂、ゴム類、アクリルポリマー又はビニルポリマーアクリル酸メチル、アクリロニトリルなどのアクリルモノマー、酢酸ビニルなどのビニルモノマーなどのモノマーの単独又は共重合体などが例示できる。フッ素樹脂としては、例えばポリフッ化ビニリデン、フッ化ビニリデンと六フッ化プロピレンとの共重合体、ポリテトラフルオロエチレンなどが例示できる。ゴム類としては、アクリルゴム、変性アクリロニトリルゴム、スチレンブタジエンゴムSBRなどが例示できる。結着剤は、単独で又は二種以上組み合わせて用いてもよい。結着剤は、分散媒に分散したディスパージョンの形態で使用してもよい。導電剤としては、アセチレンブラック、ケッチェンブラック、チャンネルブラック、ファーネスブラック、ランプブラック、サーマルブラック等のカーボンブラック;天然黒鉛、人造黒鉛などの各種グラファイト;炭素繊維、金属繊維などの導電性繊維などが使用できる。必要に応じて増粘剤を用いてもよい。増粘剤としては、エチレン-ビニルアルコール共重合体、セルロース誘導体カルボキシメチルセルロース、メチルセルロースなどなどが例示できる。分散媒としては、結着剤が溶解又は分散可能であれば特に制限されず、結着剤の分散媒に対する親和性に応じて、有機溶媒及び水温水を含むのいずれも使用できる。有機溶媒としては、N-メチル-2-ピロリドン;テトラヒドロフランなどのエーテル類;アセトン、メチルエチルケトン、シクロヘキサノンなどのケトン類;N,N-ジメチルホルムアミド、ジメチルアセトアミドなどのアミド類;ジメチルスルホキシドなどのスルホキシド類;テトラメチル尿素などが例示できる。分散媒は、単独で又は二種以上組み合わせて用いてもよい。正極活物質層は、正極活物質、必要により、結着剤、導電剤及び/又は増粘剤を、分散媒とともに混練して分散させたスラリー状の合剤を調製し、この合剤を正極集電体に付着させることにより形成できる。具体的には、正極集電体の表面に、合剤を公知のコーティング方法により塗布し、乾燥し、必要により圧延することにより正極活物質層を形成できる。正極集電体の一部には、正極活物質層が形成されずに集電体の表面が露出した部位が形成されており、この露出部に正極リードが溶接される。正極は、柔軟性に優れる方が好ましい。合剤の塗布は、公知のコーター、例えば、スリットダイコーター、リバースロールコーター、リップコーター、ブレードコーター、ナイフコーター、グラビアコーター、ディップコーターなどを用いて行うことができる。塗布後の乾燥は、自然乾燥に近い条件で行うことが好ましいが、生産性を考慮して、70°C~200°Cの温度範囲で10分間~5時間乾燥させてもよい。活物質層の圧延は、例えば、ロールプレス機を用い、線圧1000~2000kgf/cm19.6kN/cmの条件で、所定の厚さになるまで数回圧延を繰り返すことにより行うことができる。必要により、線圧を変えて圧延してもよい。スラリー状の合剤の混練の際に、必要に応じて、各種分散剤、界面活性剤、安定剤などを添加してもよい。正極活物質層は、正極集電体の片面又は両面に形成することができる。正極活物質層における活物質密度は、活物質としてリチウム含有遷移金属化合物を用いる場合、3~4g/ml、好ましくは3.4~3.9g/mlまたは3.5~3.7g/mlである。正極の厚さは、例えば、70~250μm、好ましくは100~210μmである。負極負極は、例えば、シート状の負極集電体と、負極集電体の表面に配した負極活物質層とから構成される。負極集電体としては、例えば、銅、銅合金、ニッケル、ニッケル合金、ステンレス鋼、アルミニウム、アルミニウム合金などで形成された金属箔などが使用できる。負極集電体は、加工性、実用強度、負極活物質層との密着性、電子伝導性などを考慮して、銅箔、銅合金からなる金属箔などが好ましい。集電体の形態は特に制限されず、例えば、圧延箔、電解箔などであってもよく、孔開き箔、エキスパンド材、ラス材などであってもよい。負極集電体の厚さは、例えば、1~100μm、好ましくは2~50μmである。負極活物質層は、負極活物質の他、導電剤、結着剤、増粘剤などを含有してもよい。負極活物質としては、リチウムイオンを可逆的に吸蔵及び放出し得る黒鉛型結晶構造を有する材料、例えば、天然黒鉛や球状又は繊維状の人造黒鉛、難黒鉛化性炭素ハードカーボン、易黒鉛化性炭素ソフトカーボンなどの炭素材料が例示できる。特に、格子面002の面間隔d002が0.3350~0.3400nmである黒鉛型結晶構造を有する炭素材料が好ましい。さらに、ケイ素;シリサイドなどのケイ素含有化合物;スズ、アルミニウム、亜鉛、及びマグネシウムから選ばれる少なくとも一種を含むリチウム合金および各種合金材料を用いることもできる。ケイ素含有化合物としては、例えば、ケイ素酸化物SiOα0.05<α<1.95などが挙げられる。αは、好ましくは0.1~1.8、さらに好ましくは0.15~1.6である。ケイ素酸化物においては、ケイ素の一部が1または2以上の元素で置換されていてもよい。このような元素としては、例えば、B、Mg、Ni、Co、Ca、Fe、Mn、Zn、C、N、Snなどが挙げられる。結着剤、導電剤、増粘剤及び分散媒としては、それぞれ、正極について例示したものなどが使用できる。負極活物質層は、結着剤などを併用した前記コーティングに限らず、公知の方法により形成することができる。例えば、負極活物質を、真空蒸着法、スパッタリング法、イオンプレーティング法などの気相法により集電体表面に堆積させることにより形成してもよい。また、正極活物質層と同様の方法により、負極活物質と、結着剤と必要により導電材とを含むスラリー状の合剤を用いて、形成してもよい。負極活物質層は、負極集電体の片面に形成してもよく、両面に形成してもよい。活物質として炭素材料を含む合剤を用いて形成される負極活物質層において、活物質密度は、1.3~2g/ml、好ましくは1.4~1.9g/ml、さらに好ましくは1.5~1.8g/mlである。負極の厚さは、例えば、100~250μm、好ましくは110~210μmである。柔軟性を有する負極が好ましい。非水電解質非水電解質は、非水溶媒にリチウム塩を溶解することにより調製される。非水溶媒としては、例えば、エチレンカーボネート、プロピレンカーボネート、ブチレンカーボネートなどの環状カーボネート;ジメチルカーボネート、ジエチルカーボネートなどの鎖状カーボネート;γ-ブチロラクトンなどのラクトン;1,2-ジクロロエタンなどのハロゲン化アルカン;1,2-ジメトキシエタン、1,3-ジメトキシプロパンなどのアルコキシアルカン;4-メチル-2-ペンタノンなどのケトン;1,4-ジオキサン、テトラヒドロフラン、2-メチルテトラヒドロフランなどのエーテル;アセトニトリル、プロピオニトリル、ブチロニトリル、バレロニトリル、ベンゾニトリルなどのニトリル;スルホラン、3-メチル-スルホラン;ジメチルホルムアミドなどのアミド;ジメチルスルホキシドなどのスルホキシド;リン酸トリメチル、リン酸トリエチルなどのリン酸アルキルエステルなどが例示できる。非水溶媒は、単独で又は二種以上組み合わせて使用できる。リチウム塩としては、電子吸引性の強いリチウム塩、例えば、LiPF6、LiBF4、LiClO4、LiAsF6、LiCF3SO3、LiNSO2CF32、LiNSO2C2F52、LiCSO2CF33などが挙げられる。リチウム塩は、単独で又は二種以上組み合わせて使用できる。非水電解質中のリチウム塩の濃度は、例えば、0.5~1.5M、好ましくは0.7~1.2Mである。非水電解質には、適宜添加剤を含有させてもよい。例えば、正負極上に良好な皮膜を形成させたりするために、ビニレンカーボネートVC、シクロヘキシルベンゼンCHB、およびこれらの変性体などを用いてもよい。リチウムイオン二次電池が過充電状態になったときに作用する添加剤として、例えば、ターフェニル、シクロヘキシルベンゼン、ジフェニルエーテルなどを使用してもよい。添加剤は、一種で又は二種以上組み合わせて用いてもよい。これらの添加剤の割合は、特に制限されないが、例えば、非水溶電解質に対して0.05~10質量程度である。電池ケースは、上端が開口している円筒型や角型ケースがあり、その材質は、耐圧強度の観点から、マンガン、銅等の金属を微量含有するアルミニウム合金、安価なニッケルメッキを施した鋼鈑などが好ましい。本発明のセパレータは、好ましくは18650型円筒型電池など、高容量電池で使用できる。以下、本発明の実施例について説明する。尚、ここで述べる内容は本発明の例示に過ぎず、本発明はこれらに限定されるものではない。ここでは、図4を参照して説明したのと同様の円筒型リチウムイオン二次電池を作製した。実施例11正極5の作製適量のN-メチル-2-ピロリドンに、正極活物質としてコバルト酸リチウムを100質量部、導電剤としてアセチレンブラックを2質量部、及び結着剤としてポリフッ化ビニリデン樹脂を3質量部加えて混練し、スラリー状の合剤を調製した。このスラリーを、正極集電体である帯状のアルミニウム箔厚さ15μmの両面に連続して塗布した。ただし、正極リード5aを接続するためのアルミニウム箔の露出部を残した。乾燥後の合剤の塗膜を正極集電体とともに線圧1000kgf/cm9.8kN/cmで、2~3回圧延し、塗膜の厚さを180μmに調整し、正極活物質層とした。その後、両面に正極活物質層を有する集電体を、幅57mm、長さ620mmのサイズに裁断することにより、正極5を得た。正極活物質層の活物質密度は、3.6g/mlであった。合剤が塗布されていないアルミニウム箔の露出部には、アルミニウム製の正極リード5aを超音波溶接した。超音波溶接された部分には、正極リード5aを覆うように、ポリプロピレン樹脂製の絶縁テープを貼り付けた。2負極6の作製適量の水に、負極活物質としてリチウムを吸蔵及び放出可能な鱗片状黒鉛を100質量部、結着剤としてスチレンブタジエンゴムSBRの水性ディスパージョンを固形分として1質量部、増粘剤としてカルボキシメチルセルロースナトリウムを1質量部加えて混練し、スラリー状の合剤を調製した。このスラリーを、負極集電体である帯状の銅箔厚さ10μmの両面に連続して塗布した。ただし、負極リード6aを接続するための銅箔の露出部を残した。110°Cで30分間乾燥した後の合剤の塗膜を負極集電体とともに線圧110kgf/cm1.08kN/cmで、2~3回圧延し、塗膜の厚さを174μmに調整し、負極活物質層とした。その後、両面に負極活物質層を有する集電体を、幅59mm、長さ645mmのサイズに裁断することにより、負極6を得た。負極活物質層の活物質密度は、1.6g/mlであった。合剤が塗布されていない銅箔の露出部には、ニッケル製の負極リード6aを抵抗溶接した。抵抗溶接された部分には、負極リード6aを覆うように、ポリプロピレン樹脂製の絶縁テープを貼り付けた。3セパレータ7の作製平均分子量が300万であるポリエチレンと平均分子量が100万であるポリエチレンを質量比2:1で準備して、高速ミキサー攪拌装置を用いて混合した。さらに、加工助剤としてジオルガノポリシロキサンを0.3質量、潤滑剤としてステアリン酸を0.15質量加えて、均一に溶融混合した。そして、押出機により押し出し成形を行い、ポリエチレンシートを作製した。次に、ポリエチレンシートを145°Cで延伸して、無孔質フィルムを得た。続いて、上記工程により得られた無孔質フィルムを、一対のニップロールに通過させてロールの機械軸方向にフィルムを延伸した。このときに、延伸速度、延伸回数、ニップロールの回転速度、ニップロール圧力を変更して、複数の異なる生成物ポリエチレン多孔膜を作製した。ポリエチレン多孔膜の厚さは20μmとした。作製したポリエチレン多孔膜を、電子顕微鏡で、一万倍の倍率で観察し、一視野内で確認できる伸びきり鎖結晶間および折りたたみ鎖結晶間の距離を測定した。具体的には、電子顕微鏡写真から、隣接する一対の伸びきり鎖結晶および一対の折りたたみ鎖結晶を選び、伸びきり鎖結晶は0.5μm毎分子鎖の配向方向に沿う直線距離、折りたたみ鎖結晶は0.1μm毎板状晶の面方向に沿う直線距離に、それぞれの結晶の中心位置間の距離を計測した。一視野で、それぞれの結晶について50ポイント計測し、三視野で総計150ポイント計測し、平均値を算出した。平均値に応じてポリエチレン多孔膜からなるセパレータを表1に示すように12種類に分類した。パレータは幅60.9mmの長尺シートサイズにカットし、電極群の作製に供した。なお、No.4、9のセパレータでは、30ポイントで測定されたL2/L1の平均値は1.1~1.5の範囲内であり、No.5、8のセパレータでは1.07~1.40の範囲内であり、No.6、7のセパレータでは1.05~1.35の範囲内であった。4電極群14の作製正極5と負極6とを、これらの間に、セパレータ7を介在させて、渦捲状に捲回して電極群14を構成した。捲回後、セパレータを裁断し、一対の捲芯による挟持を緩め、電極群から捲芯を抜き取った。なお、電極群において、セパレータの長さは、700~720mmであった。5非水電解質二次電池の作製ニッケルメッキした鋼鈑肉厚0.20mmから、プレス成型により作製した金属製の円筒型電池ケース直径17.8mm、総高64.8mm1内に、電極群14及び下部絶縁板9を収納した。このとき、下部絶縁板9は、電極群14の底面と電極群14から下方に導出された負極リード6aとの間に挟持させた。負極リード6aは、電池ケース1の内底面と抵抗溶接した。電池ケース1に収容された電極群14の上面に上部絶縁リングを載置し、その上方の電池ケース1の上部には、環状の段部を形成した。電池ケース1の上方に導出した正極リード5aに、封口板2をレーザー溶接し、次いで、非水電解質を電池ケース内に注液した。なお、非水電解質は、エチレンカーボネートECとエチルメチルカーボネートEMCとの混合溶媒体積比2:1に、LiPF6を1.0Mの濃度となるように溶解しシクロヘキシルベンゼンを0.5質量添加することにより調製した。次いで、正極リード5aを屈曲させて電池ケース1内に収容し、前記段部の上に、周縁部にガスケット13を備えた封口板2を載置した。そして、電池ケース1の開口端部を内方にかしめて封口することにより、円筒型リチウムイオン二次電池を作製した。作製した電池は、直径18.1mm、高さ65.0mmの18650型で、公称容量2600mAhである。電池は、セパレータの分類毎に、それぞれ10個ずつ作製し、全部で120個作製した。作製した電池について、充放電特性を評価した。充放電試験は、25°Cの恒温槽中で行った。充電は、急速充電とし、充電レートを0.8C相当に設定して行った。また、放電レートは、1C相当とした。放電容量はサイクル毎に測定した。この充放電を500サイクル行い、500サイクル経過した電池の、初期容量に対する平均容量維持率を算出した。評価結果を表1に示す。なお、表1において、サンプルNo.1、2、3、10、11および12は、比較例に相当する。表1の結果からわかるように、伸びきり鎖結晶間距離と折りたたみ鎖結晶間距離の範囲により、サイクル特性に差が見られた。隣接する伸びきり鎖結晶間の距離の平均値が1.5μm以上、11μm未満であり、隣接する折りたたみ鎖結晶間の距離の平均値が0.3μm以上、0.9μm未満の範囲のセパレータを用いた電池は、急速充電サイクルにおいても、500サイクル後の容量維持率が良好であった。実施例2以下に述べるセパレータを用いる以外は、実施例1と同様に電池を作製した。まず、伸びきり鎖結晶間距離の平均値が3.0μm以上、5.0μm未満、折りたたみ鎖結晶間距離の平均値が0.5μm以上、0.7μm未満のポリエチレン多孔膜表1のNo.6と同等の構造を種々作製した。ポリエチレン多孔膜の厚さは20μmまたは17μmとした。厚さ20μmのポリエチレン多孔膜については、表1のNo.6と同等の構造を有しつつ、仕上がりのガーレー値および空隙率が変化するように、製造プロセスの条件を適宜変更し、数種のポリエチレン多孔膜を作製した。また、厚さ17μmのポリエチレン多孔膜には、一方の面にアラミドのNMP溶液を塗工した。これにより、ポリエチレン多孔膜と耐熱性多孔膜とを有する2層構造のセパレータを得た。2層構造のセパレータは、総厚20μmとなるように調整した。厚さ17μmのポリエチレン多孔膜についても、製造プロセスの条件を適宜変更し、表1のNo.6と同等の構造を有する数種のポリエチレン多孔膜を作製した。そして、必要に応じて、塗工されるアラミドの状態を適宜変更することにより、仕上がりのガーレー値および空隙率を変化させた。ここで、ポリエチレン多孔膜のみからなる厚さ20μmのセパレータPE多孔膜をセパレータA、ポリエチレン多孔膜と耐熱性多孔膜とを有する2層構造のセパレータPE/PA多孔膜をセパレータBと分類する。なお、アラミドのNMP溶液は、次のようにして準備した。まず、反応槽内で、適量のNMPに対し、所定量の乾燥した無水塩化カルシウムを添加し、加温して完全に溶解した。この塩化カルシウム添加NMP溶液を常温に戻した後、パラフェニレンジアミンPPDを所定量添加し、完全に溶解した。次に、PPD添加溶液に、テレフタル酸ジクロライドTPCを、少しずつ滴下し、重合反応によりポリパラフェニレンテレフタルアミドPPTAを合成した。反応終了後の重合液は、減圧下で30分間撹拌して脱気した。得られた重合液を、さらに、塩化カルシウム添加NMP溶液にて、適宜希釈して、アラミドのNMP溶液を調製した。作製したセパレータのガーレー値と空隙率を測定し、測定値に応じてセパレータAおよびセパレータBを、それぞれ表2に示すように11種類No.13~23に分類した。電池は、セパレータの分類毎に、それぞれ10個ずつ作製し、全部で220個作製した。なお、セパレータのガーレー値透気度の測定は、JIS-P8117に準拠して行った。測定装置は、デジタル型王研式透気度試験機旭精工株式会社製を用いた。セパレータを装置にセットして、空気100mlが通過するのに要する時間を測定した。場所を変えて5回測定し、その平均値を算出した。また、セパレータの空隙率は、以下のように測定した。ポリエチレン多孔膜の単層膜の場合は、6.0cm×6.0cmの面積の試験片を5枚切り取った。それらの試験片の厚さと質量を測定し、5枚分の平均値から、体積あたりの質量wg/cm3を算出した。そして、ポリエチレンの比重s1g/cm3を用いて、100×1-w/s1から空隙率Vを算出した。一方、ポリエチレン多孔膜と耐熱性多孔膜を有する2層構造のセパレータの場合、同様に6.0cm×6.0cmの面積の試験片を5枚切り取って、セパレータ全体の厚さと質量を測定した後、耐熱性多孔膜を引き剥がし、残りのポリエチレン多孔膜のみの厚さと質量を測定した。それらの値から、ポリエチレン多孔膜と耐熱性多孔膜のそれぞれの厚さと質量を算出した。そして、ポリエチレン多孔膜と耐熱性多孔膜の5枚分の平均値から、それぞれの多孔膜の体積あたりの質量w1g/cm3とw2g/cm3を導き出した。そして、上記と同様に、ポリエチレンの比重s1g/cm3とアラミドの比重s2g/cm3を用いて、空隙率V1=100×1-w1/s1と空隙率V2=100×1-w2/s2を導き出した。さらに、ポリエチレン多孔膜と耐熱性多孔膜のそれぞれの厚さd1とd2を用いて、膜全体の空隙率Vt=V1×d1/d1d2V2×d2/d1d2を算出した。上記のように作製した非水電解質二次電池について、実施例1と同様に、充放電特性を評価した。500サイクル経過した電池の初期容量に対する平均容量維持率を表2に示す。表2の結果からわかるように、ガーレー値と空隙率の範囲により、サイクル特性に差が見られた。ガーレー値が180秒/100ml以上、260秒/100ml未満、空隙率が50以上、62未満の範囲のセパレータを用いた電池の特性が良好であった。また、耐熱性多孔膜を有するセパレータを用いても、サイクル特性に劣化は無く、ポリエチレン多孔膜だけの場合と同様に、高サイクル特性が得られることがわかった。もちろん、耐熱性樹脂が積層されていることで、安全性も向上していることは言うまでもない。なお、No.13~23の各セパレータBの収縮率を、既述のTMA法で測定したところ、いずれも約5.5であった。更に、表1のNo.6以外のセパレータを用いて、上記と同様に、ポリエチレン多孔膜と耐熱性多孔膜とを有する2層構造のセパレータBを作製し、同様に収縮率を測定したところ、表3の結果が得られた。以上の結果から分かるように、本発明のセパレータおよびそのセパレータを用いた非水電解質二次電池は、サイクル特性に優れ、安全性にも優れることが理解できる。なお、本実施例では、円筒型リチウムイオン二次電池を作製したが、角型リチウムイオン二次電池でも同様の効果が得られる。"